(57)【要約】  圧電性高分子（２）を含むフィルム（１）は、上面と下面とを有する。フィルムは、フィルムの上面からフィルムの下面まで延在する圧電性高分子（２）を含む活性領域を有する。フィルムはまた、フィルムの上面または下面の一部を画定する接着シート（３）を含む。積層型圧電素子を製造するために、回路シート（４，５）を積層工程において上面および下面に接着してもよい。
2019530988.tif 000002
【特許請求の範囲】
【請求項１】
上面と下面とを有するフィルムであって、前記フィルムは、（ｉ）前記フィルムの前記上面から前記フィルムの前記下面まで延在する厚さを有し圧電性高分子を含む活性領域と、（ｉｉ）接着シートとを含み、前記接着シートが前記フィルムの前記上面または前記下面の一部を規定する、フィルム。
【請求項２】
前記フィルムが５マイクロメートル〜５００マイクロメートルの厚さを有する、請求項１に記載のフィルム。
【請求項３】
前記接着シートおよび前記圧電性高分子は、合わせて前記フィルムの少なくとも９０質量％を構成する、請求項１または２に記載のフィルム。
【請求項４】
前記活性領域が、前記活性領域全体にわたって前記フィルムの前記上面から前記下面まで延在する、請求項１から３のいずれか一項に記載のフィルム。
【請求項５】
前記活性領域が前記接着シートによって囲まれている、請求項１から４のいずれか一項に記載のフィルム。
【請求項６】
前記接着シートが、前記フィルム内の前記活性領域の端面で前記活性領域と接している、請求項１から５のいずれか一項に記載のフィルム。
【請求項７】
前記接着シートが、前記フィルムの前記上面から前記フィルムの前記下面まで延在する厚さを有する、請求項１から６のいずれか一項に記載のフィルム。
【請求項８】
前記接着シートの面積の一部または全部にわたって、前記接着シートが前記フィルムの前記上面から前記フィルムの前記下面まで延在しない、請求項１から６のいずれか一項に記載のフィルム。
【請求項９】
前記フィルムの前記下面または前記上面の一部を規定する第２の接着シートを含み、前記第２の接着シートと前記第１の接着シートとの間にある非接着シートをさらに含む、請求項８に記載のフィルム。
【請求項１０】
前記第２の接着シートが、前記フィルム内の前記活性領域の端面で前記活性領域と接している、請求項９に記載のフィルム。
【請求項１１】
前記第２の接着シートが前記活性領域を囲んでいる、請求項９または１０に記載のフィルム。
【請求項１２】
前記第１の接着シートおよび前記第２の接着シートが、それぞれ前記フィルムの前記上面および前記下面の一部を規定する、請求項９から１１のいずれか一項に記載のフィルム。
【請求項１３】
前記活性領域がＰＶＤＦまたはＰＶＤＦのコポリマーを含む、請求項１から１２のいずれか一項に記載のフィルム。
【請求項１４】
前記活性領域が圧電セラミック−ポリマー複合材料を含む、請求項１から１３のいずれか一項に記載のフィルム。
【請求項１５】
１または複数の前記接着シートが、エポキシ接着剤、アクリル接着剤またはポリイミド接着剤を含む、請求項１から１４のいずれか一項に記載のフィルム。
【請求項１６】
各々が圧電性高分子を含んだ複数の離隔（spaced-apart）活性領域を含む、請求項１から１５のいずれか一項に記載のフィルム。
【請求項１７】
回路シートに積層された請求項１から１６のいずれか一項に記載のフィルムを含む積層素子であって、
前記回路シートが前記フィルムの活性領域に隣接する電極領域を含み、
前記回路シートが、前記活性領域の外側で前記フィルムの前記接着シートに接着される、積層素子。
【請求項１８】
前記回路シートがポリマー層と金属層とを含み、前記電極領域が前記金属層内に形成されている、請求項１７に記載の積層素子。
【請求項１９】
前記金属層内の前記電極領域に隣接するポリマー充填剤を含む、請求項１８に記載の積層素子。
【請求項２０】
前記フィルムに積層された第２の回路シートを含み、前記フィルムが前記第１の回路シートと前記第２の回路シートとの間に位置する、請求項１７から１９のいずれか一項に記載の積層素子。
【請求項２１】
請求項１から１６のいずれか一項に記載のフィルムと、電極領域を含む回路シートとを含む積層素子の製造方法であって、前記積層素子の製造方法は前記回路シートを前記フィルムに積層することを含み、前記回路シートを前記フィルムに積層することは、
フィルムの活性領域に隣接する前記回路シートの前記電極領域を配置することと、
前記回路シートを前記活性領域の外側で前記フィルムの接着シートに接着することと
によって行われる、積層素子の製造方法。
【請求項２２】
前記活性領域を少なくとも部分的に溶融させ、それによって前記電極領域と前記活性領域との間の接着を強めるように前記活性領域を加熱することをさらに含む、請求項２１に記載の積層素子の製造方法。
【請求項２３】
前記活性領域の少なくとも一部をポーリングする、および／または、アニールすることを含む、請求項２１または２２に記載の積層素子の製造方法。
【請求項２４】
前記活性領域および／または前記電極領域にプラズマを印加することを含む、請求項２１から２３のいずれか一項に記載の積層素子の製造方法。
【請求項２５】
前記活性領域および／または前記電極領域をカップリング剤で下塗りすることを含む、請求項２１から２４のいずれか一項に記載の積層素子の製造方法。
【請求項２６】
前記カップリング剤がシランである、請求項２５に記載の積層素子の製造方法。
【請求項２７】
前記フィルムが前記第１の回路シートと前記第２の回路シートとの間に位置するように、第２の回路シートを前記フィルムに積層することを含む、請求項２１から２６のいずれか一項に記載の積層素子の製造方法。
【発明の詳細な説明】
【技術分野】
【０００１】
本発明は、積層型圧電素子に関し、積層型圧電素子を製造するための構成要素および方法に関する。
【背景技術】
【０００２】
圧電材料は、機械的応力を受けた場合に電圧を発生し、マイクロフォンおよびセンサなどにおいて多くの用途を有している。圧電材料はまた、外部から印加された電圧を受けた場合に変形する可能性があるので、拡声器、モータ、アクチュエータなどとして使用することができる。いくつかの圧電材料はまた焦電効果を示し、圧電材料を赤外線検出器などの用途に使用することができる。圧電材料は、製造、自動車、電気通信、医療機器など、幅広い業界で使用されている。
【０００３】
圧電素子は、圧電効果を示すことができるバルク結晶材料またはセラミック材料を伝統的に使用している。しかし最近になって、ポリフッ化ビニリデン（ＰＶＤＦ）などのポリマー、およびポリ（ビニリデンフルオライド−コ−トリフルオロエチレン）（Ｐ（ＶＤＦ−ＴｒＦＥ））などのコポリマーの使用が増えている。セラミックとは異なり、これらの圧電性高分子は可撓性である。圧電性高分子はまた、噴霧、スピンコーティングおよび浸漬コーティングなどの技術を使用して処理することができる。音響用途のために、圧電性高分子は、水、生物組織、およびポリマーなどの多くの他の材料との良好な音響整合をもたらす。圧電性高分子である必要はない圧電セラミック粒子（例えば、エポキシ樹脂）を（例えば粉末形態で）ポリマーに組み込む圧電複合材料によっても、同様の利点が得られる。本特許出願の目的のために、圧電セラミック−ポリマー複合材料は、一般用語「圧電性高分子」内に含まれると見なされるべきである。
【０００４】
圧電性高分子は微細加工に非常に適している。このような素子を可撓性にすることができ、様々な感知用途に、および可撓性回路に組み込むのによく適したものにすることができる。
【０００５】
圧電センサおよび圧電トランスデューサ用の現在の素子のほとんどは、圧電材料に直接取り付けられたか、または外部回路に取り付けられた導電性電極材料を使用している。
【先行技術文献】
【非特許文献】
【０００６】
【非特許文献１】Ｐｉｎｇ  Ｙｕらによる「Ｆｌｅｘｉｂｌｅ  Ｐｉｅｚｏｅｌｅｃｔｒｉｃ  Ｔａｃｔｉｌｅ  Ｓｅｎｓｏｒ  Ａｒｒａｙ  ｆｏｒ  Ｄｙｎａｍｉｃ  Ｔｈｒｅｅ−Ａｘｉｓ  Ｆｏｒｃｅ  Ｍｅａｓｕｒｅｍｅｎｔ」、Ｓｅｎｓｏｒｓ第１６巻、Ｎｏ．６：８１９
【非特許文献２】Ｔａｋａｈａｓｈｉによる「Ｐｒｏｐｅｒｔｉｅｓ  ａｎｄ  ｃｈａｒａｃｔｅｒｉｓｔｉｃｓ  ｏｆ  Ｐ（ＶＤＦ／ＴｒＦＥ）ｔｒａｎｓｄｕｃｅｒｓ  ｍａｎｕｆａｃｔｕｒｅｄ  ｂｙ  ａ  ｓｏｌｕｔｉｏｎ  ｃａｓｔｉｎｇ  ｍｅｔｈｏｄ  ｆｏｒ  ｕｓｅ  ｉｎ  ｔｈｅ  ＭＨｚ−ｒａｎｇｅ  ｕｌｔｒａｓｏｕｎｄ  ｉｎ  ａｉｒ」、Ｕｌｔｒａｓｏｎｉｃｓ第５２巻（２０１２年）第４２２〜１２６頁
【発明の概要】
【発明が解決しようとする課題】
【０００７】
直接装着の例は、市販の金属化圧電フィルムシートであり、この金属化圧電フィルムシートは、上面および／または底面が適合性銀インクなどの金属または１つ以上のスパッタ金属で被覆されたＰＶＤＦフィルムからなる。Ｐｉｎｇ  Ｙｕらによる「Ｆｌｅｘｉｂｌｅ  Ｐｉｅｚｏｅｌｅｃｔｒｉｃ  Ｔａｃｔｉｌｅ  Ｓｅｎｓｏｒ  Ａｒｒａｙ  ｆｏｒ  Ｄｙｎａｍｉｃ  Ｔｈｒｅｅ−Ａｘｉｓ  Ｆｏｒｃｅ  Ｍｅａｓｕｒｅｍｅｎｔ」、Ｓｅｎｓｏｒｓ第１６巻、Ｎｏ．６：８１９に記載の通り、これらの金属層をエッチングして、回路に接続するための電極を作成してもよい。しかし、このようなエッチングは複雑であり、かつ環境的に有害な化学物質を含んでいる。電子回路を電極に接続すること（例えばワイヤボンディングまたは導電性接着剤によって）は、ＰＶＤＦ材料の温度制限のために複雑なことである。
【０００８】
あるいは、製造工程中に外部回路を圧電材料に取り付けることができる。薄膜誘電接着層を使用して、圧電材料を回路材料または電極に接着することができる。圧電材料の内部の電界の著しい減少を回避するために、この接着層は薄くなければならない。接着剤はまた、他の材料の音響インピーダンスと整合することが必要な場合がある。これらの要件は、製造工程において満たすことが困難になりかねない。Ｔａｋａｈａｓｈｉによる論文「Ｐｒｏｐｅｒｔｉｅｓ  ａｎｄ  ｃｈａｒａｃｔｅｒｉｓｔｉｃｓ  ｏｆ  Ｐ（ＶＤＦ／ＴｒＦＥ）ｔｒａｎｓｄｕｃｅｒｓ  ｍａｎｕｆａｃｔｕｒｅｄ  ｂｙ  ａ  ｓｏｌｕｔｉｏｎ  ｃａｓｔｉｎｇ  ｍｅｔｈｏｄ  ｆｏｒ  ｕｓｅ  ｉｎ  ｔｈｅ  ＭＨｚ−ｒａｎｇｅ  ｕｌｔｒａｓｏｕｎｄ  ｉｎ  ａｉｒ」、Ｕｌｔｒａｓｏｎｉｃｓ第５２巻（２０１２年）第４２２〜４２６頁は、接着接合の課題を特定している。当該論文は、Ｐ（ＶＤＦ／ＴｒＦＥ）がアルミニウム製バッキングプレート上に直接流延される代替的な手法を記載している。
【課題を解決するための手段】
【０００９】
しかし、本発明は異なる手法を取る。
【００１０】
第１の態様では、本発明は、上面と下面とを有するフィルムを提供し、当該フィルムは、（ｉ）フィルムの上面からフィルムの下面まで延在する厚さを有し圧電性高分子を含む活性領域と、（ｉｉ）接着シートとを含み、当該接着シートはフィルムの上面または下面の一部を規定または画定(define)する。
【００１１】
第２の態様では、本発明は、回路シートに積層されたフィルムを含む積層素子を提供し、
フィルムは、（ｉ）フィルムの上面からフィルムの下面まで延在する厚さを有し圧電性高分子を含む活性領域と、（ｉｉ）接着シートとを含み、当該接着シートはフィルムの上面または下面の一部を画定し、
回路シートはフィルムの活性領域に隣接する電極領域を含み、
回路シートは活性領域の外側でフィルムの接着シートに接着される。
【００１２】
第３の態様では、本発明は、フィルムと回路シートとを含む積層素子を製造する方法を提供し、
フィルムは、（ｉ）フィルムの上面からフィルムの下面まで延在する厚さを有し圧電性高分子を含む活性領域と、（ｉｉ）接着シートとを含み、当該接着シートはフィルムの上面または下面の一部を画定し、
回路シートは電極領域を含み、
当該方法は、回路シートをフィルムに積層することを含み、回路シートをフィルムに積層することは、
フィルムの活性領域に隣接する回路シートの電極領域を配置することと、
回路シートを活性領域の外側でフィルムの接着シートに接着することと
によって行われる。
【００１３】
したがって本発明によれば、圧電性フィルムは、フィルムの厚さ内に圧電性活性領域と並んで接着シートを有することが当業者には理解されるであろう。いくつかの実施形態では、圧電性高分子の１つ以上の領域は、「島」を接着シート内に、および接着シートを介して形成してもよい。フィルムの上面および下面の少なくとも一方は、活性面積および別の接着領域を有する。これにより、フィルムと回路シートとの間に追加の接着層を塗布する必要なく、回路シートをフィルムに接着することが可能になる。特に、任意の接着層が介在することなく、回路シート上の電極がフィルムの活性面積または活性領域と直接接触することが可能になる。これにより、電極と活性領域との間の良好で一貫した電気的結合が保証される。また、マイクロフォンなどの特定の用途にとっても同様に重要となり得る良好な音響結合を、電極と活性領域との間に提供することができる。
【００１４】
接着シートはフィルムを支持することもでき、フィルムの取扱いを容易にする。また、接着シートは、（接着シート自体で、または他の要素と組み合わせて）フィルムの厚さおよび大きさ、およびフィルム内の活性領域の厚さおよび大きさを画定してもよい。
【００１５】
製造方法は、回路シートをフィルムに積層する場合に活性領域を加熱することを含んでもよいが、これは必須ではない。これにより、例えば活性領域を少なくとも部分的に溶融させ、かつ電極領域に向かって変形させることによって、活性領域を電極領域とより強く接着させることができる。このような加熱はまた、電極領域との界面における活性領域の均一性を改善することができる。（伝統的に適用された接着層を使用しないことが好ましいが、）電極領域は、好ましくは活性領域に接触し、好ましくは活性領域に接着される。
【００１６】
活性領域が圧電効果を示す前に、（例えば、適切な温度条件下で活性領域の少なくとも一部にわたって強い電界を印加することによって）圧電性高分子を分極させる必要があることがあることが理解されるであろう。したがって、本明細書で使用される「圧電」という用語は、アニーリングおよび／またはポーリングなどの適切な処理後に圧電効果を与えることができる全ての材料を含むものであると理解されるべきである。
【００１７】
フィルムは、任意の適切な厚さを有してもよい。しかし、いくつかの実施形態では、フィルムは、１マイクロメートル〜１ミリメートルの厚さ、または５マイクロメートル〜５００マイクロメートルの厚さ、例えば約５０マイクロメートルの厚さ（平均厚さ、または最大厚さもしくは最小厚さ、または一点における厚さ）を有する。フィルムは、好ましくは略均一な厚さであり、例えばフィルムの面積の少なくとも５０％、７５％、９０％または１００％にわたって、最大で±１％、±１０％または±５０％だけずれた厚さを有する。フィルムの上面および下面は任意の形状を有してもよく、いくつかの実施形態では、それら形状は矩形であってもよい。フィルムは任意の適切な大きさあってもよく、例えば長さが１、１０または１００センチメートル以上であってもよく、幅が１、１０または１００センチメートル以上であってもよい。フィルムは、好ましくは可撓性である。フィルムは、弛緩状態にある場合に略平坦な上面および／または下面を有してもよい。「上部」、「下部」、「長さ」および「幅」などの用語は便宜上使用されているに過ぎず、フィルムが水平配向で使用されることに限定することを意図するものではないことが理解されるであろう。いくつかの実施形態では、積層素子は可撓性である。
【００１８】
フィルムは、接着シートおよび圧電性高分子以外の他の材料を含んでもよい。しかし、好ましい一連の実施形態では、接着シートおよびポリマーは一体となって、フィルムの質量の少なくとも５０％、７５％、９０％もしくは１００％を構成し、またはフィルムの上面または下面の表面積の少なくとも５０％、７５％、９０％もしくは１００％を構成する。
【００１９】
活性領域は、フィルムが平らに置かれている場合にフィルムの平面内に、例えば正方形、矩形または円形の断面を有するなど、任意の適切な形状を有してもよい。活性領域は、活性領域の表面積の少なくとも９０％にわたって、好ましくは全面積にわたって、フィルムの上面から下面まで延在することが好ましい。活性領域は、好ましくはフィルムの上面の活性面積を画定し、好ましくはフィルムの下面の活性面積を画定する。
【００２０】
活性領域は、フィルムの厚さの少なくとも一部について、接着シートによって囲まれていることが好ましい。これにより、回路シートとの確実な接続が保証される。それによって接着シートはまた、フィルムの製造中および／または使用中（例えば活性領域が液相にある場合）に、活性領域を含む活性領域用の枠を提供することができる。しかし、接着シートが活性領域を完全に取り囲むことは必須ではない。
【００２１】
接着シートは、接着シート自体の深さおよび／または面積にわたって、組成が実質的に均質であってもよい。
【００２２】
接着シートは、好ましくは活性領域に接触する。接着シートは、フィルム内の活性領域の端面で活性領域と接していてもよい。この端面はフィルムの上面から下面まで延在してもよいが、必須ではない。端面は平面であってもよく、フィルムの上面または下面に対して垂直であってもよい。
【００２３】
一連の実施形態では、接着シートは、フィルムの上面からフィルムの下面まで延在する厚さを有する。したがって、接着シートはフィルムの上面および下面の両方の一部を画定する。このような実施形態では、接着シートは、接着シートの少なくとも９０％、好ましくは全体にわたってフィルムの上面から下面まで延在してもよく、すなわち、これにより、好ましくはフィルムは、接着剤シートが存在するフィルムの面積にわたって接着シートのみで構成されるかまたは実質的に接着シートで構成される。
【００２４】
このようなフィルムは、例えば接着シートを貫通する穴を開けるかまたは当該穴を形成し、かつ接着シートと同じ厚さになるまで穴を圧電性高分子で充填することによって製造されてもよい。あるいは、接着シートを、圧電性高分子のスラブの周りに堆積するかまたは形成することができる。これらフィルムの製造方法は、本発明のさらなるそれぞれの態様である。
【００２５】
別の一連の実施形態では、接着シートの面積の一部または全部にわたって、接着シートはフィルムの上面からフィルムの下面まで延在しない。回路シートをフィルムの片面のみに接着することが望ましい場合、これは適切な場合がある。また、追加の構造的支持を必要とすることがある厚い（例えば、５０マイクロメートルを超える厚さを有する）フィルムにおいても有利な場合がある。したがっていくつかの実施形態では、フィルムは、フィルムの下面または上面の一部を画定する第２の接着シートを含み、好ましくは非接着材料の支持シート（例えば補強シート）、好ましくは第２の接着剤シートと第１の接着剤シートとの間にあるポリマーシートをさらに含む。支持シートは、第１の接着シートおよび／または第２の接着シートが占める全面積にわたって存在してもよく、またはこの面積の一部のみに存在してもよい。第２の接着シートは、好ましくは活性領域に接触する。第２の接着シートは、フィルム内の活性領域の端面で活性領域と接していてもよい。第２の接着シートは、活性領域を囲んでもよい。第１の接着シートおよび第２の接着シートは、好ましくはそれぞれフィルムの上面および下面の一部を画定する。
【００２６】
活性領域は、好ましくはＰＶＤＦまたはＰ（ＶＤＦ−ＴｒＦＥ）などのＰＶＤＦのコポリマーを含む。活性領域は、圧電性高分子のみで構成されてもよく、または圧電性高分子およびカップリング剤のみで構成されてもよい。しかし、他の実施形態では、活性領域は圧電性高分子と少なくとも１つの他の材料との混合物を含んでもよい。圧電性高分子は、圧電セラミック−ポリマー複合材料（例えば、Ｍｅｇｇｉｔｔ  Ａ／ＳによるＰｉｅｚｏＰａｉｎｔ（商標）など）であってもよく、または圧電セラミック−ポリマー複合材料を含んでいてもよい。
【００２７】
積層素子を製造することは、圧電セラミック粉末とポリマーとの混合物を溶融することを含んでもよい。
【００２８】
製造方法はまた、活性領域の少なくとも一部をポーリングして圧電性高分子を分極させてもよい。これは、当技術分野で知られているように、活性領域の少なくとも一部にわたって電界を印加すること、および／または活性領域を加熱するかまたは冷却することによって達成することができる。電極領域は、電界を印加するために使用されてもよい。また、圧電性高分子を処理して相変化を活性化させること、例えばＰＶＤＦをアルファ相からベータ相に変化させることも必要な場合がある。これは、アニーリングと呼ばれる。コポリマーＰ（ＶＤＦ−ＴｒＦＥ）を使用する場合、熱および圧力を一定期間（例えば、２〜３時間）加えることによって、積層後にアニーリングを実施してもよい。
【００２９】
いくつかの実施形態では、回路シートの活性領域および／または電極領域は、活性領域と電極領域との間の接着強度を高めるように処理されてもよい。可能な処理としては、プラズマ処理、化学プライマ、またはこれらの組合せが挙げられる。したがって製造方法は、プラズマまたは化学プライマを活性領域または電極領域に加えることを含んでもよい。例えば、活性領域および／または電極領域は、シランなどのカップリング剤（架橋剤とも呼ばれる）で下塗りされてもよい。このような処理は、活性領域と電極領域との間の電気的接続を改善することができる。したがっていくつかの実施形態では、活性領域はカップリング剤をさらに含んでもよい。カップリング剤は、好ましくは活性領域の表面に存在する。
【００３０】
カップリング剤で活性領域の表面を下塗りすること、またはプラズマを使用して表面を処理することは、従来技術から知られているように、従来の接着層を圧電材料上に加えることとは非常に異なる。特に、活性領域のポリマー中のカップリング剤の架橋作用は、一般的な接着剤に伴うファンデワールス力または機械的作用よりもむしろイオン結合に依存する一般的な接着層の化学的相互作用とは異なる。例えば、シランカップリング剤は、一方端が有機側（例えばＰＶＤＦポリマー）によく結合するように調整される一方で、他方側が無機側（例えばＡｕのような電極材料）に強く結合するように調整される単一分子である。したがってカップリング剤は、好ましくは、わずか約１分子の厚さまたは約２分子の厚さで堆積される。このような単層を達成するために、好ましくはエタノールなどの溶液を使用して、回路シートの活性領域または電極領域から過剰なカップリング剤を洗浄する。
【００３１】
カップリング剤は、好ましくは一般的な接着層よりもはるかに薄い。好ましくは、表面処理は、例えば積層素子において１０、１００または１，０００ナノメートル未満の厚さを有する活性領域と電極領域との間の界面の周りの数分子層のみに影響を及ぼす。特に、カップリング剤層は、好ましくは下塗りされた活性領域全体にわたって、１０、１００または１，０００ナノメートル以下、例えば約０．８ｎｍの平均厚さまたは最大厚さを有する。任意の表面処理は非常に薄いので、活性領域内の電界をわずかに減少させるだけである。対照的に、従来のエポキシ接着剤またはアクリル接着剤は、このような層を作ることができる厚さが制限される非常に長い分子に重合する必要がある。このような接着剤が一般的に適用される方法はまた、（例えば１ミクロン未満の）均一な層を製造することを困難にする。
【００３２】
接着シートは、エポキシ接着剤、アクリル接着剤またはポリイミド接着剤を含んでもよい。接着剤は、積層前に部分的にのみ硬化されてもよい。これは、フィルムの製造中に圧電性高分子を充填するための空隙の形成を容易にすることが分かった。接着シートは、Ｄｕｐｏｎｔ（商標）製のＰｙｒａｌｕｘ（商標）ＬＦシート接着剤を含んでもよい。
【００３３】
回路シートは、ポリマー層と金属層とを含んでもよい。電極領域は、金属層に形成されていてもよい。電極領域は、フィルムの上面または下面上の活性領域の面積と実質的に同じ大きさおよび／または形状であってもよいか、または当該面積よりも小さいかまたは大きくてもよい。回路シート内の複数の電極領域は、１つの活性領域に接着されてもよい。回路シートは、任意の適切な材料を含んでもよい。回路シートは、ＰＣＢにおいて一般的に使用されているＦＲ４などの複合材料を含んでもよい。しかしいくつかの実施形態では、回路シートは、等方性ポリマー、好ましくはポリイミド（ＰＩ）またはポリエチレンイミン（ＰＥＩ）のような高いガラス転移温度を有するものを含んでもよい。これらは、等方性および／または低音響減衰のために好ましい場合がある。
【００３４】
回路シートは、電極領域に隣接するかまたは電極領域を囲む（例えば、ポリイミド接着剤または高温エポキシを含む）ポリマー充填剤を含んでもよい。ポリマー充填剤は、電極領域の表面と同一平面上の表面を有してもよい。ポリマー充填剤および電極領域は、等しい厚さを有してもよい。ポリマー充填剤は、回路シートがフィルムに積層される場合に接着シートに接着するように配置されてもよい。このように回路シートの表面を平滑にするためにポリマー充填剤を使用することにより、回路シートのフィルムへの接着を改善することができる。
【００３５】
回路シートは、フィルムの上面または下面に積層されてもよい。いくつかの実施形態では、積層素子は、フィルムの第１の回路シートとは反対側の面に積層されてもよい第２の回路シートを含む。第２の回路シートは、好ましくはフィルムの活性領域に隣接する第２の電極領域を含む。第１の回路シートおよび／または第２の回路シートの電極領域は、好ましくは、電源、電圧測定システム、増幅器、アナログドライバ、ＤＡＣ、ＡＤＣ、プロセッサ、ＤＳＰ、ＡＳＩＣ、ＦＰＧＡ、抵抗器、コンデンサ、ワイヤ、ソケット、アンテナなどのうちのいずれか１つ以上を含んでもよい１つ以上の電気回路に接続するように配置される。これらの構成要素の一部または全部は、（例えば、回路シートの一方または他方の一部であるかまたは回路シートの一方または他方に接続されている）積層素子の一部であってもよく、または積層素子から分離されていてもよい。
【００３６】
回路シートをフィルムに積層することは、回路シートおよびフィルムの一方または両方に熱および／または圧力を適切なレベルで適切な期間加えることを含んでもよい。
【００３７】
フィルムは、例えば１０または１００以上の活性領域など、各々が圧電相を有するポリマーを含む複数の活性領域を含んでもよい。活性領域の各々は、上述の活性領域と同じ任意選択の特徴の一部または全部を有してもよい。活性領域は、好ましくはフィルム内で互いに離間しており、例えば接着シートによって分離されている。活性領域は、例えば矩形の配列などの規則的な格子に配置されてもよい。これは、アレイマイクロフォンまたはハイドロフォンなどのビーム形成トランスデューサ、またはアレイスピーカとしてフィルムを使用する場合に望ましい。
【００３８】
積層素子は、例えば追加の回路層を間に挟んで積層された本明細書に記載の複数のフィルムを含んでもよい。積層素子は追加の回路シートを含んでもよく、追加の回路シートは、上部回路シートおよび／または下部回路シートに接着されてもよく、かつ、ビアを使用して上部回路シートおよび／または下部回路シートに電気的に接続されてもよい。
【００３９】
積層素子は、マイクロフォン、ハイドロフォン、拡声器、赤外線センサ、アクチュエータ、電圧発生器、圧力センサ、微量てんびん、超音波ノズル、発振器、または他の適切な素子であってもよく、またはそれらの一部を形成してもよい。好ましい一連の実施形態では、積層素子は、例えば超音波を受信するためおよび／または送信するための単一のマイクロフォンもしくはアレイマイクロフォンまたは拡声器である。
【００４０】
無接着剤界面を外部可撓性回路上に位置する圧電材料と電極との間に使用することは、電気信号の接続を単純化する。標準的な接着（接合）材料は、活性圧電領域の外側で使用することができる。これは、例えば全体的な接着強度を高め、かつ（例えば、ビア接続のための既知の解決策を用いることによって）異なる回路層間の接続を単純化するという点で利点があると考えられる。接着材料は様々な厚さで購入することができ、次いで積層工程のための「ストッパ」としても作用して、圧電フィルムの最終厚さを制御することができる。これは、積層方法において使用される外部の「停止」部品を必要とせずに温度および圧力のパラメータの制御を寛容にすることによって、積層工程を単純化することができる。
【００４１】
本明細書に記載の任意の態様または実施形態の特徴は、適切な場合には、本明細書に記載の任意の他の態様または実施形態に適用されてもよい。異なる実施形態または一連の実施形態を参照する場合、これらは必ずしも異なるわけではなく重複してもよいことが理解されるべきである。
【００４２】
本発明の特定の好ましい実施形態を、添付の図面を参照してほんの一例として説明する。
【図面の簡単な説明】
【００４３】
【図１】本発明を具体化した圧電性フィルムの上面図である。
【図２】上部回路シートおよび下部回路シートと組み合わせたフィルムの分解断面側面図である。
【図３】上部回路シートの底面図である。
【図４】下部回路シートの上面図である。
【図５】フィルムおよび２つの代替回路シートを有する第１の変形例の分解断面側面図である。
【図６】２つの回路シートと１つの代替フィルムとを有する第２の変形例の分解側面断面図である。
【発明を実施するための形態】
【００４４】
図面は縮尺通りではない。特に、層の厚さ（高さ）は大いに誇張されている。
【００４５】
図１は、薄い矩形のポリフッ化ビニリデン（ＰＶＤＦ）２が接着シート３によって囲まれている可撓性の矩形のフィルム１を示している。図１に示す矩形のフィルム１は、フィルム全体であってもよく、またはより大きなフィルムの一部であってもよく、このより大きなフィルムは、複数のＰＶＤＦ矩形（例えばこのような矩形の規則な間隔を空けた矩形グリッド）を含んでいてもよい。
【００４６】
図２は、図１の線Ａ−Ａに沿ったフィルム１の側面図を示している。矩形のＰＶＤＦ２および接着シート３は互いに同じ厚さであり、この厚さもまたフィルム１の厚さである。この厚さは５〜５０ミクロンであってもよい。部分的に硬化したエポキシ接着剤もしくはアクリル接着剤の均一な矩形のシートを作り、次いでその矩形を（例えばフライス削り、レーザー切断、または型抜きによって）切り抜き、ＰＶＤＦ２と置き換えることによってフィルム１を作製してもよい。
【００４７】
可撓性上部回路シート４および可撓性下部回路シート５は、それぞれ、フィルム１の上およびフィルム１の下に示されており、フィルム１と平行に位置している。これらのシート４およびシート５は、見やすくするためにフィルム１と間隔を置いて示されている。しかし実際には、これらの回路シート４および回路シート５は、積層前にフィルム１と接触して配置され、積層後にフィルム１に接着される。
【００４８】
上部回路シート４は、ポリイミド（ＰＩ）またはポリエチレンイミン（ＰＥＩ）であってもよいポリマー層６を有する。パターン化された金属層は、ポリマー層の下面に堆積されるかまたはエッチングされている。この金属層は矩形電極７を含み、フィルム１のＰＶＤＦ矩形２と（比較してより小さいが）整列している。
【００４９】
下部回路シート５は、ＰＩであってもＰＥＩであってもよいポリマー層８を有する。パターン化された金属層は、ポリマー層の上面に堆積されるかまたはエッチングされている。この金属層は矩形電極９を含み、上部回路シート４の金属矩形７と整列している。
【００５０】
図３は、上部回路シート４の下面を示している。電極７に加えて、パターン化された金属層は、フィルム１から離れて位置する構成要素を含んでもよい電気回路に電極７を接続するためのワイヤ１０などの他の回路特徴を提供してもよい。
【００５１】
図４は、下部回路シート５の上面を示している。これは、上部回路シート４上の電極７と同じ電気回路に電極９を接続するためのワイヤ１１などの他の回路特徴を同様に含んでもよい。
【００５２】
製造中、フィルム１は上部回路シート４と下部回路シート５との間に挟まれ、例えば加熱されたプレスまたはローラによって熱および圧力が加えられる。これにより、回路シート４および回路シート５のポリマー層６およびポリマー層８は、それぞれ、フィルム１の接着シート３の上面および下面に、矩形のＰＶＤＦ２に隣接する場所を除くあらゆる場所で粘着する。代わりに、電極７および電極９は矩形のＰＶＤＦ２と接触し、機構の組合せによって物理的かつ電気的に接触する。
【００５３】
第一に、ポリマー層６およびポリマー層８が接着シート３に接着されると、回路シート４および回路シート５のポリマー層６およびポリマー層８の張力は電極７および電極９を矩形のＰＶＤＦ２に押し付ける。
【００５４】
第二に、積層中に、ＰＶＤＦ２を溶融させるかまたは融点に近づけるのに十分な熱がＰＶＤＦ２に加えられ、ＰＶＤＦ２が冷却するにつれて、ＰＶＤＦ２は電極７および電極９の表面に密接に適合し、良好な接触が得られる。
【００５５】
第三に、積層前に、電極７および電極９および／またはＰＶＤＦ矩形２の露出面をプラズマおよび／またはシランなどの化学プライマで処理して、接着を改善してもよい。この表面処理は、好ましくはＰＶＤＦ２における電界の減少を最小限に抑えるために、電極とＰＶＤＦとの界面の周りの数分子層のみに影響を及ぼす。
【００５６】
積層後、電極７および電極９を使用して、ＰＶＤＦ２を圧電性にするようにＰＶＤＦ２を分極させるために矩形のＰＶＤＦ２にわたって電界を印加する。その後、積層素子は、必要に応じてマイクロフォン、拡声器、アクチュエータ、または他の構成要素もしくは回路として使用されてもよく、またはそれらに組み込まれてもよい。
【００５７】
他の実施形態では、ＰＶＤＦ２の代わりに、接着手順に必要な温度および圧力、および可撓性回路４と可撓性回路５との間への埋込みに適合させることができる限り、異なる種類の圧電材料をフィルム１に使用してもよい。適用可能な圧電材料の例としては、Ｐ（ＶＤＦ−ＴｒＦＥ）、他のＰＶＤＦのコポリマー、および１種以上のポリマーと混合されたセラミック粉末の複合材料が挙げられる。圧電材料は、積層プレスに挿入される場合に、例えば溶媒と混合された流体もしくはゲルなどの異なる初期形態を有することもできる。代わりに、圧電材料は、例えばペレット、粉末またはフィルムの形態などの固相にあってもよい。既に述べたように、積層中、圧電材料は少なくとも一部の積層サイクルの間、溶融相にあるかまたはほぼ溶融状態にあるべきであり、ここで、圧電材料は、可撓性回路４および可撓性回路５ならびに電極７および電極９に向かって変形して、外装材に対する十分に強固な接着性および均一性を提供することができる。
【００５８】
図５は、同じフィルム１が代替の回路シート４’と回路シート５’との間に挟まれている変形実施形態を示している。矩形電極７’を含むパターン化された金属層内の空隙が充填材料１２で充填されて、上部回路シート４’に平坦な下面を提供することを除いて、上部回路シート４’は図１の上部回路シート４と同一である。これにより、フィルム１の上面への接着を向上させることができる。同様に、矩形電極９’を含むパターン化された金属層内の空隙が充填材料１３で充填されて、下部回路シート５’に平坦な上面を提供することを除いて、下部上部回路シート５’は図１の下部回路シート５と同一である。
【００５９】
図６は、代替のフィルム１４の構造体が上部回路シート４と下部回路シート５との間に挟まれている変形実施形態を示している。この変形例は、より厚い圧電領域、例えば５０ミクロンを超える厚さが望まれる場合に特に適している。矩形のＰＶＤＦ２”は、上部接着シート１５、下部接着シート１６、およびこれら上部接着シート１５と下部接着シート１６との間に挟まれた適切な可撓性ポリマー製の補強シート１７を含む３層構造体によって囲まれている。フィルム１４は、２枚の接着シートの完全な矩形を補強シートで積層し、次いで矩形の穴を切り抜いてＰＶＤＦ２”で充填することによって形成されてもよい。変形例は追加の剛性を有し、フィルム１４の取扱いを単純化することができる。
【００６０】
本発明を、その１つ以上の特定の実施形態を記載することによって説明してきたが、当業者であれば、本発明はこれらの実施形態に限定されないこと、および、多くの変形および変更が添付の特許請求の範囲内で可能であることを理解するであろう。
【図１】
2019530988.tif 000003
【図２】
2019530988.tif 000004
【図３】
2019530988.tif 000005
【図４】
2019530988.tif 000006
【図５】
2019530988.tif 000007
【図６】
2019530988.tif 000008
【国際調査報告】
2019530988.tif 000009
2019530988.tif 000010